АНОДНЫЙ АКТИВНЫЙ МАТЕРИАЛ ЯДЕРНО-ОБОЛОЧЕЧНОГО ТИПА ДЛЯ ЛИТИЕВЫХ ВТОРИЧНЫХ БАТАРЕЙ, СПОСОБ ПРИГОТОВЛЕНИЯ ЭТОГО МАТЕРИАЛА И ЛИТИЕВЫЕ ВТОРИЧНЫЕ БАТАРЕИ, СОДЕРЖАЩИЕ ЭТОТ МАТЕРИАЛ

1. Анодный активный материал ядерно-оболочечного типа для литиевых вторичных батарей, содержащий ядро из углеродсодержащего материала и оболочку, сформованную поверх ядра из углеродосодержащего материала, при этом оболочка содержит материал с ПТК (положительным температурным коэффициентом).
2. Анодный активный материал ядерно-оболочечного типа для литиевых вторичных батарей согласно п.1, отличающийся тем, что углеродсодержащий материал ядра представляет собой, по меньшей мере, один, выбранный из группы, состоящей из мягкого углерода, твердого углерода, природного графита, киш-графита, пиролитического углерода, углеродных волокон на основе мезофазных пеков, мезоуглеродных микрошариков, мезофазных пеков и нефтяных и каменноугольных коксов.
3. Анодный активный материал ядерно-оболочечного типа для литиевых вторичных батарей согласно п.1, отличающийся тем, что частицы материала с ПТК имеют средний размер от 2 нм до 1 мкм.
4. Анодный активный материал ядерно-оболочечного типа для литиевых вторичных батарей согласно п.1, отличающийся тем, что весовое соотношение углеродсодержащего материала и материала с ПТК составляет от 100:0,1 до 100:2.
5. Анодный активный материал ядерно-оболочечного типа для литиевых вторичных батарей согласно п.1, отличающийся тем, что материалом с ПТК является титанат бария.
6. Анодный активный материал ядерно-оболочечного типа для литиевых вторичных батарей согласно п.1, отличающийся тем, что оболочка дополнительно содержит, по меньшей мере, один оксид металла, выбранный из группы, состоящей из диоксида титана и оксида лития-титана шпинельного типа.
7. Анодный активный материал ядерно-оболочечного типа для литиевых вторичных батарей согласно п.6, отличающийся тем, что оксид металла имеет средний размер частиц от 20 до 800 нм.
8. Анодный активный материал ядерно-оболочечного типа для литиевых вторичных батарей согласно п.6, отличающийся тем, что весовое соотношение углеродсодержащего материала и оксида металла составляет от 100:0,55 до 100:5.
9. Анодный активный материал ядерно-оболочечного типа для литиевых вторичных батарей согласно п.1, отличающийся тем, что оболочка дополнительно содержит электропроводный материал.
10. Способ приготовления анодного активного материала ядерно-оболочечного типа для литиевых вторичных батарей, включающий: (S1) приготовление углеродсодержащего материала, образующего ядро; и (S2) формирование оболочки путем покрытия углеродсодержащего материала ядра материалом, образующим оболочку, содержащим материал с ПТК.
11. Способ приготовления анодного активного материала ядерно-оболочечного типа для литиевых вторичных батарей согласно п.10, отличающийся тем, что на стадии S2 покрытие - это сухое покрытие.
12. Способ приготовления анодного активного материала ядерно-оболочечного типа для литиевых вторичных батарей согласно п.10, отличающийся тем, что на стадии S2 материал, формирующий оболочку, дополнительно содержит, по меньшей мере, один оксид металла, выбранный из группы, состоящей из диоксида титана и оксида лития-титана шпинельного типа.
13. Способ приготовления анодного активного материала ядерно-оболочечного типа для литиевых вторичных батарей согласно п.10, отличающийся тем, что на стадии S2 материал, образующий оболочку дополнительно содержит электропроводный материал.
14. Анод литиевых вторичных батарей, сформированный, по меньшей мере, на одной стороне анодного коллектора тока, и имеющий слой анодного активного материала, включающий анодный активный материал, связующее и электропроводный материал, отличающийся тем, что анодный активный материал - это анодный активный материал, определяемый по любому из пп.1-9.
15. Литиевая вторичная батарея, включающая катод, анод и сепаратор, помещенный между катодом и анодом, отличающаяся тем, что анод определен в п.14.